(57)【要約】      （修正有）【課題】光線や熱線の透過が少なく、なお且つ、長期間に亘り防曇流滴性が持続し、更にフィルム強度、耐候性も良好な遮光・遮熱性農業用フィルムを提供する。【解決手段】密度が０．９０〜０．９３ｇ／ｃｍ３、メルトマスフローレイトが０．３〜５．０ｇ／１０分（１９０℃）である低密度ポリエチレン樹脂１００重量部、白色顔料５〜３０重量部および黒色顔料０．０１〜３重量部を含む層（Ａ）、酢酸ビニル含有量が５〜２５重量％、メルトマスフローレイトが０．５〜４．０ｇ／１０分（１９０℃）であるエチレン−酢酸ビニル共重合体１００重量部、白色顔料１〜２０重量部および黒色顔料０．１〜１０重量部を含む層（Ｂ）、酢酸ビニル含有量が３〜１０重量％、メルトマスフローレイトが０．５〜４．０ｇ／１０分（１９０℃）であるエチレン−酢酸ビニル共重合体１００重量部および白色顔料５〜３０重量部を含む層（Ｃ）がこの順に積層されてなる。【選択図】なし【特許請求の範囲】
【請求項１】
密度が０．９０〜０．９３ｇ／ｃｍ３、メルトマスフローレイトが０．３〜５．０ｇ／１０分（１９０℃）である低密度ポリエチレン樹脂１００重量部、白色顔料５〜３０重量部および黒色顔料０．０１〜３重量部を含む樹脂組成物からなる層（Ａ）、酢酸ビニル含有量が５〜２５重量％、メルトマスフローレイトが０．５〜４．０ｇ／１０分（１９０℃）であるエチレン−酢酸ビニル共重合体１００重量部、白色顔料１〜２０重量部および黒色顔料０．１〜１０重量部を含む樹脂組成物からなる層（Ｂ）、酢酸ビニル含有量が３〜１０重量％、メルトマスフローレイトが０．５〜４．０ｇ／１０分（１９０℃）であるエチレン−酢酸ビニル共重合体１００重量部および白色顔料５〜３０重量部を含む樹脂組成物からなる層（Ｃ）がこの順に積層されてなることを特徴とする遮光性農業用フィルム。
【請求項２】
層（Ｃ）側の表面に、コロイダルシリカ及び／又はコロイダルアルミナを主成分とする防曇流滴層が形成されていることを特徴とする請求項１記載の遮光性農業用フィルム。
【発明の詳細な説明】
【技術分野】
【０００１】
本発明は、農業用ハウスや農業用トンネル等の農業用施設、また、家畜を飼育したり、肥料等を保管したりする小屋に被覆される遮光性農業用フィルムに関し、更に詳しくは、遮光性、遮熱性、防曇流滴性、防曇流滴性の持続性、フィルム強度、耐候性等が良好な遮光性農業用フィルムに関するものである。
【背景技術】
【０００２】
従来、農業用パイプハウスや農業用トンネルハウス等の農業用施設に使用される農業用フィルムとしては、例えば特許文献１に示されているように、ポリオレフィン系樹脂フィルム中に、それぞれ特定量のソルビタン脂肪酸エステル系界面活性剤、ジグリセリン脂肪酸エステル系界面活性剤、グリセリン脂肪酸エステル系界面活性剤等の界面活性剤（防曇剤）が練りこまれたものや、特許文献２等に開示されている様に、ポリオレフィン系樹脂フィルムの表面に、コロイダルシリカやコロイダルアルミナなどの無機酸化物ゾルを主成分とする防曇剤がコーティングされた防曇流滴層を設けているものが主流となっている。
【０００３】
ところが、上記農業用フィルムでは、フィルム自身が透明であるため、ハウス内部に光線や熱線が透過しすぎるため、例えば、花などの園芸植物の開花調整を行う電照栽培や遮光栽培には使用できない。なぜなら、該栽培方法は、ハウス外部からの光線をある程度遮断し、ハウス内部にてナトリウムランプ等の光で開花を調整するからである。（フィルム内面の反射率も重要な要素となってくる）。また、夏場におけるほうれん草や大根栽培等の遮熱栽培等には、上記の農業フィルムでは適さないという問題点があった。また、家畜を飼育し、肥料等を保管する小屋に展張する場合でも、上記フィルムでは、光線や熱線の透過が多いために、家畜に対しても厳しい生活環境になってしまい、また、肥料等を長期間保管できないという問題点もあった。更には、ハウス等に隣接する作業小屋に展張する場合にも、小屋内部に熱がこもり、日差しも強いため、内部で農作業をする従事者に対しても与える負担が大きいという問題点もあった。
【０００４】
また、近年は農業従事者の高齢化や後継者不足、更には経済的な理由から長期間に亘って展張できる、いわゆる長期展張型農業用フィルムの使用が望まれている。ところが、上記のように、フィルム中に界面活性剤（防曇剤）を練りこんだフィルムでは、短期間のうちに防曇剤がフィルム外にブリードアウトしてしまうため、防曇流滴性能の持続性が不足するという問題もあった。
【特許文献１】特開平３−５９０４６号公報
【特許文献２】特開平７−５３７４７号公報
【発明の開示】
【発明が解決しようとする課題】
【０００５】
本発明は、光線や熱線の透過が少なく、なお且つ、長期間に亘り防曇流滴性が持続し、更にフィルム強度、耐候性も良好な遮光・遮熱性農業用フィルムを提供することにある。
【課題を解決するための手段】
【０００６】
請求項１の発明は、密度が０．９０〜０．９３ｇ／ｃｍ３、メルトマスフローレイトが０．３〜５．０ｇ／１０分（１９０℃）である低密度ポリエチレン樹脂１００重量部、白色顔料５〜３０重量部および黒色顔料０．０１〜３重量部を含む樹脂組成物からなる層（Ａ）、酢酸ビニル含有量が５〜２５重量％、メルトマスフローレイトが０．５〜４．０ｇ／１０分（１９０℃）であるエチレン−酢酸ビニル共重合体１００重量部、白色顔料１〜２０重量部および黒色顔料０．１〜１０重量部を含む樹脂組成物からなる層（Ｂ）、酢酸ビニル含有量が３〜１０重量％、メルトマスフローレイトが０．５〜４．０ｇ／１０分（１９０℃）であるエチレン−酢酸ビニル共重合体１００重量部および白色顔料５〜３０重量部を含む樹脂組成物からなる層（Ｃ）がこの順に積層されてなる遮光性農業用フィルムである。
【０００７】
請求項２の発明は、層（Ｃ）側の表面に、コロイダルシリカ及び／又はコロイダルアルミナを主成分とする防曇流滴層が形成されていることを特徴とする請求項１に記載の遮光性農業用フィルムである。
【０００８】
以下その詳細について説明する。
本発明の遮光性農業用フィルムを構成する層（Ａ）は、密度が０．９０〜０．９３ｇ／ｃｍ３であり、メルトマスフローレイト（以下、ＭＦＲと記す）が、０．３〜５．０ｇ／１０分（１９０℃）である低密度ポリエチレン樹脂（以下、「ＬＤＰＥ」と記す）を主成分としてなる樹脂組成物から形成されることが必要であり、ＬＤＰＥの中でも、エチレン−α−オレフィン共重合体、即ち、直鎖状低密度ポリエチレン樹脂（以下、「ＬＬＤＰＥ」と記す。）を主成分としてなる樹脂組成物から形成されることが好ましい。なお、上記層（Ａ）は、上記ＬＤＰＥのみから形成されても良い。
【０００９】
上記ＬＤＰＥは、密度が０．９０〜０．９３ｇ／ｃｍ３であることが必要であり、好ましくは０．９１〜０．９２ｇ／ｃｍ３である。なお、本発明で言う密度とは、ＪＩＳ  Ｋ  ７１１２「プラスチック−非発泡プラスチックの密度及び比重の測定方法」に準拠して測定された密度を意味する。
【００１０】
上記ＬＤＰＥの密度が０．９０ｇ／ｃｍ３未満であると、層（Ａ）ひいては遮光性農業用フィルムの機械的強度が不十分となって、展張作業に適さなくなるとともに、畳んで保管する際にブロッキング（融着）現象が発生する。一方、ＬＤＰＥの上記密度が０．９３ｇ／ｃｍ３を超えると、層（Ａ）ひいては遮光性農業用フィルムの透明性が低下して、使用に不都合が生じる。
【００１１】
また、上記ＬＤＰＥは、ＭＦＲが０．３〜５．０ｇ／１０分（１９０℃）であることが必要であり、好ましくは０．８〜３．０ｇ／１０分（１９０℃）である。なお、本発明で言うＭＦＲとは、ＪＩＳ  Ｋ  ７２１０「プラスチック−熱可塑性プラスチックのメルトマスフローレイト（ＭＦＲ）及びメルトボリュームフローレイト（ＭＶＲ）の試験方法」に準拠して、温度１９０℃、荷重２１．１８Ｎの条件で測定されたＭＦＲを意味する。
【００１２】
上記ＬＤＰＥのＭＦＲが０．３ｇ／１０分（１９０℃）未満であると、層（Ａ）ひいては遮光性農業用フィルムの製膜性（生産性）が阻害される。一方、ＬＤＰＥのＭＦＲが５．０ｇ／１０分（１９０℃）を超えると、層（Ａ）ひいては遮光性農業用フィルムの機械的強度が不十分となる。
【００１３】
なお、本発明の遮光性農業用フィルムの製造方法（製膜方法）として共押出法を用いる場合には、後述する層（Ｂ）を形成するために用いるエチレン−酢酸ビニル共重合体のＭＦＲおよび後述する層（Ｃ）を形成するために用いるエチレン−酢酸ビニル共重合体のＭＦＲと層（Ａ）を形成するために用いる上記ＬＤＰＥのＭＦＲとを可能な範囲で接近させておくことが好ましい。
【００１４】
上記層（Ａ）の形成に用いられる樹脂組成物は、後述する層（Ｂ）に用いられる白色顔料および黒色顔料を含有する。それにより遮光性および遮熱性が向上する。白色顔料の含有量は、低密度ポリエチレン樹脂１００重量部に対し５〜３０重量部であり、黒色顔料の含有量は、低密度ポリエチレン樹脂１００重量部に対し０．０１〜３重量部であり、好ましくは０．０５〜１重量部、より好ましくは０．０７〜０．５重量部である。黒色顔料の含有量が３重量部よりも多ければ、層（Ａ）の色目が黒っぽくなり、遮熱性が低下する。
【００１５】
本発明の遮光性農業用フィルムを構成する層（Ｂ）は、酢酸ビニル含有量が５〜２５重量％であり、ＭＦＲが０．５〜４．０ｇ／１０分（１９０℃）であるエチレン−酢酸ビニル共重合体（以下、「ＥＶＡ」と記す）１００重量部に対し、白色顔料１〜２０重量部および黒色顔料０．１〜１０重量部が含有されてなる樹脂組成物から形成されることが必要である。
【００１６】
上記層（Ｂ）を構成する樹脂組成物に用いられるＥＶＡは、酢酸ビニル含有量が５〜２５重量％であることが必要である。上記ＥＶＡの酢酸ビニル含有量が５重量％未満であると、層（Ｂ）ひいては遮光性農業用フィルムの柔軟性が不十分となり、ＥＶＡの酢酸ビニル含有量が２５重量％を超えると、層（Ｂ）ひいては遮光性農業用フィルムの機械的強度が不十分となる。
【００１７】
上記層（Ｂ）を構成する樹脂組成物に用いられるＥＶＡは、ＭＦＲが０．５〜４．０ｇ／１０分（１９０℃）であることが必要であり、好ましくは０．８〜２．０ｇ／１０分（１９０℃）である。
【００１８】
上記層（Ｂ）を構成する樹脂組成物に用いられるＥＶＡのＭＦＲが０．５ｇ／１０分（１９０℃）未満であると、層（Ｂ）ひいては遮光性農業用フィルムの製膜性（生産性）が阻害され、４．０ｇ／１０分（１９０℃）を超えると、層（Ｂ）ひいては遮光性農業用フィルムの機械的強度が不十分となる。
【００１９】
上記層（Ｂ）を構成する樹脂組成物に含有される白色顔料の配合割合は、上記ＥＶＡ樹脂１００重量部に対し、１〜２０重量部であり、好ましくは５〜１５重量部、より好ましくは８〜１２重量部である。白色顔料の含有量が１重量部よりも少ないと、同層に含まれる黒色顔料の含有割合が高くなるため、太陽光からの熱線を吸収しやすくなり、ハウス内の温度が高くなったり、また層（Ｃ）の白色面への黒色の透過が顕著となる。逆に白色顔料の含有量が２０重量部よりも多いと、添加量に応じた遮光性等の効果が向上せず、経済的に不利になる。
【００２０】
上記層（Ｂ）を構成する樹脂組成物に含有される黒色顔料の配合割合は、上記ＥＶＡ樹脂１００重量部に対し、０．１〜１０重量部であり、好ましくは０．５〜５重量部、より好ましくは０．８〜３重量部である。黒色顔料の含有量が０．１重量部よりも少ないと、得られる遮光性農業用フィルムの遮光性が低下する。逆に黒色顔料の含有量が１０重量部よりも多いと太陽光からの熱線を吸収しやすくなり、ハウス内の温度が高くなったり、また層（Ｃ）の白色面への黒色の透過が顕著となる。
【００２１】
本発明の遮光性農業用フィルムの層（Ｃ）は、ＥＶＡの酢酸ビニル含有量が３〜１０重量％であり、ＭＦＲが０．５〜４．０ｇ／１０分（１９０℃）であるＥＶＡ１００重量部に対し、白色顔料５〜３０重量部が含有されてなる樹脂組成物から構成されることが必要である。
【００２２】
上記層（Ｃ）を構成する樹脂組成物に用いられるＥＶＡは、酢酸ビニル含有量が３〜１０重量％であることが必要である。上記ＥＶＡの酢酸ビニル含有量が３重量％未満であると、上記層（Ｃ）ひいては遮光性農業用フィルムの柔軟性が不十分となり、上記ＥＶＡの酢酸ビニル含有量が１０重量％を超えると、層（Ｃ）ひいては遮光性農業用フィルムの機械的強度が不十分となる。
【００２３】
上記層（Ｃ）を構成する樹脂組成物に用いられるＥＶＡは、ＭＦＲが０．５〜４．０ｇ／１０分（１９０℃）であることが必要であり、好ましくは０．８〜２．０ｇ／１０分（１９０℃）である。
【００２４】
上記ＥＶＡのＭＦＲが０．５ｇ／１０分（１９０℃）未満であると、層（Ｃ）ひいては遮光性農業用フィルムの製膜性（生産性）が阻害され、４．０ｇ／１０分（１９０℃）を超えると、層（Ｃ）ひいては遮光性農業用フィルムの機械的強度が不十分となる。
【００２５】
上記層（Ｃ）を構成する樹脂組成物に含有される白色顔料の配合割合は、上記ＥＶＡ樹脂１００重量部に対し、５〜３０重量部であり、好ましくは１０〜２５重量部、より好ましくは１５〜２０重量部である。白色顔料の含有量が５重量部よりも少ないと、層（Ｂ）からのグレー色（白色＋黒色）の透過が顕著となったり、ハウス内面のフィルム反射率が低下し、花などの園芸植物の開花調整を行う電照栽培や遮光栽培において、開花調整の効果が減少する。逆に白色顔料の含有量が３０重量部よりも多いと、添加量に応じた遮光性等の効果が向上せず、経済的に不利になる。
【００２６】
本発明の遮光性農業用フィルムを構成する層（Ａ）、層（Ｂ）、層（Ｃ）で使用される白色顔料としては、特に限定されるものではなく、例えば、ルチル型酸化チタン、アナターゼ型酸化チタンなどの酸化チタン、酸化亜鉛（亜鉛華）、硫化亜鉛、鉛白、モリブデンホワイト、リトポン等が挙げられ、中でも、遮光性に優れることから、酸化チタンが好適に用いられ、とりわけ、遮光性により優れることから、ルチル型酸化チタンがより好適に用いられる。これらの白色顔料は、単独で用いられても良いし、２種類以上が併用されても良い。
【００２７】
上記白色顔料は、特に限定されるものではないが、平均粒子径が１００〜３００ｎｍであることが好ましく、より好ましくは１５０〜２００ｎｍである。白色顔料の平均粒子径が１００ｎｍ未満であると、白色顔料が凝集しやすくなって、樹脂中に均一に分散させることが困難となったり、ハンドリング性が低下したりすることがある。一方、白色顔料の平均粒子径が３００ｎｍを超えると、農業用フィルムの機械的強度が低下することがある。
【００２８】
本発明の遮光性農業用フィルムを構成する層（Ａ）および層（Ｂ）で使用される黒色顔料としては、特に限定されるものではなく、通常、塗料用、ペースト用、プラスチックへの充填用等に用いられるカーボンブラック、アニリンブラック等が挙げられる。中でも安全性、経済性からカーボンブラックが好適に用いられる。これらの黒色顔料は、単独で用いられても良いし、２種類以上が併用されても良い。
【００２９】
本発明の遮光性農業用フィルムを構成する層（Ｃ）側の表面には、防曇流滴層が設けられることが好ましいく、防曇流滴層としては、水系媒体中に、コロイダルシリカおよび／あるいはコロイダルアルミナを含む防曇流滴剤を塗布・乾燥して形成されることが好ましい。
【００３０】
上記防曇流滴剤に用いられる水系媒体は、特に限定されず、水単独であってもよいし、もしくはアルコールなどの水溶性溶媒が水に配合されたものであっても良い。但し、水溶性溶媒の配合量は、防曇流滴剤をポリエチレン系樹脂に塗布した後、乾燥する際に引火の危険性が生じるので、水性媒体中５０重量％以下であるのが好ましい。
【００３１】
上記防曇流滴剤に用いられるコロイダルアルミナは、通常は水などに分散された分散液として使用される。その形状は特には限定されないが、例えば、粒子状あるいは粒子状のものが連なったもの、板状、針状、繊維状、羽毛状等が挙げられる。コロイダルアルミナは、得られる遮光性農業用フィルムに要求される初期防曇性、防曇性の持続性、透明性等により適宜選択するのが好ましい。
【００３２】
上記防曇流滴剤には、必要に応じて、親水性樹脂、疎水性樹脂等のバインダー、粘度調整剤、エマルジョン、消泡剤等の添加剤がさらに添加されても良い。
【００３３】
上記防曇流滴剤を得る方法としては、特に限定されず、従来公知の任意の方法が取られてよく、例えば、上記水性媒体、コロイダルシリカおよび／コロイダルアルミナを混合し、更に必要に応じて添加剤を添加し、ホモジナイザーなどの攪拌装置などで攪拌する方法が挙げられる。
【００３４】
本発明の遮光性農業用フィルムには、必要に応じて物性を損なわない範囲においてヒンダードアミン系光安定剤、熱安定剤、酸化防止剤、紫外線吸収剤、滑剤、顔料等が添加されても良い。
【００３５】
上記ヒンダードアミン系光安定剤としては、従来公知の任意のものが使用され、単独あるいは２種以上を混合して使用することができる。具体的には、コハク酸ジメチル‐１‐（２‐ヒドロキシエチル）‐４‐ヒドロキシ‐２，２，６，６‐テトラメチルピペリジン重縮合物、テトラキス（２，２，６，６‐テトラメチル‐４‐ピペリジル）‐１，２，３，４‐ブタンテトラカルボキシレート、ポリ｛［６‐［（１，１，３，３‐テトラメチルブチル）アミノ］‐１，３，５‐トリアジン‐２，４‐ジイル］［（２，２，６，６‐テトラメチル‐４‐ピペリジル）イミノ］ヘキサメチレン［（２，２，６，６‐テトラメチル‐４‐ピペリジル）イミノ］｝等が挙げられる。
【００３６】
上記熱安定剤としては、従来公知の任意のものが使用できる。具体的には、カルボン酸の金属塩、フェノール系抗酸化剤、有機亜燐酸エステル等のキレーターが挙げられる。これらは単独で使用しても、２種以上併用しても良い。
【００３７】
上記酸化防止剤としては、従来公知の任意のものが使用でき、通常は、上記熱安定剤としての効果を兼ね備えるものが多く、例えばカルボン酸の金属塩、フェノール系抗酸化剤、有機亜燐酸エステル等のキレーターが挙げられる。これらは単独で使用しても、２種以上併用しても良い。
【００３８】
上記紫外線吸収剤としては、従来公知の任意のものが使用でき、例えば、ベンゾフェノン系、ベンゾトリアゾール系、サリチル酸エステル系、シアノアクリレート系等を単独あるいは２種以上を混合して使用することができる。具体的にはベンゾフェノン系紫外線吸収剤として、２，４‐ジヒドロキシベンゾフェノン、２‐ヒドロキシ‐４‐オクトキシベンゾフェノン、２‐ヒドロキシ‐４‐ドデシルオキシベンゾフェノン、２，２’‐ジヒドロキシ‐４‐メトキシベンゾフェノン、２，２’‐ヒドロキシ‐４，４’‐ジメトキシベンゾフェノン、２‐ヒドロキシ‐４‐メトキシ‐５‐スルホベンゾフェノン等；ベンゾトリアゾール系紫外線吸収剤として、２‐（２’‐ヒドロキシ‐５’‐ｔｅｒｔ‐ブチルフェニル）ベンゾトリアゾール、２‐（２’‐ヒドロキシ‐５’‐メチルフェニル）ベンゾトリアゾール、２‐（２’‐ヒドロキシ‐３’‐ｔｅｒｔ‐ブチル‐５‐メチルフェニル）‐５‐クロロベンゾトリアゾール、２‐（２’‐ヒドロキシ‐３’，５’‐ジ‐ｔｅｒｔ‐ブチルフェニル）‐５‐クロロベンゾトリアゾール、２‐（２’‐ヒドロキシ‐３’，５’‐ジ‐ｔｅｒｔ‐アミルフェニル）‐  上記滑剤としては、従来公知の任意のものが使用でき、ステアリン酸アマイド等の飽和脂肪酸アマイド、エルカ酸アマイド、オレイン酸アマイド等の不飽和脂肪酸アマイド、エチレンビスステアリン酸アマイド等のビスアマイド等が挙げられる。これらは単独で使用しても、２種以上併用しても良い。
【００３９】
本発明の遮光性農業用フィルムの厚さは、薄くなると機械的強度が低下し、逆に厚くなると裁断、接合、展張作業等が困難になり、取扱い性が低下するので、５０〜２００μｍが好ましく、より好ましくは７０  〜１６０  μｍである。
【００４０】
本発明の遮光性農業用フィルムの製造方法としては、特に限定されず、従来公知の多層フィルムの任意の製造方法が採用されてよく、例えば、多層インフレーション法、多層Ｔダイ法、多層ラミネート法、多層カレンダー法等が挙げられる。
【００４１】
本発明の遮光性農業用フィルムに防曇流滴剤を塗布する方法としては、例えばグラビアコーターなどのロールコート法、バーコード法、ディップコート法、スプレー法、はけ塗り法等が挙げられる。
【００４２】
また、遮光性農業用フィルムの防曇流滴剤を塗布する面には、塗布性を向上させるために表面処理を施しておいてもよい。表面処理としては、例えば、コロナ処理、プラズマ処理、オゾン処理、火炎処理、化成処理、プライマー処理等が挙げられる。
【００４３】
上記防曇流滴剤を塗布し乾燥方法としては、自然乾燥または強制乾燥のいずれでもよいが、効率がよいので強制乾燥するのが好ましい。強制乾燥の方法として、例えば、熱風乾燥、赤外線乾燥、遠赤外線乾燥等の加熱乾燥が好ましい。
【発明の効果】
【００４４】
本発明の遮光性農業用フィルムは、上記のような構成とされているため、光線や熱線の透過が少なく、なお且つ、長期間に亘り防曇流滴性が持続し、フィルム強度、耐候性も良好なことから、電照栽培や遮光栽培、更には家畜を飼育したり、肥料等を保管する小屋、ハウスに隣接する作業小屋に被覆される遮光性農業用フィルムとして長期間使用することができる。
【００４５】
以下に実施例を挙げて本発明の態様を更に詳しく説明するが、本発明はこれら実施例にのみ限定されるものではない。
【実施例】
【００４６】
（実施例１〜６、比較例１〜６）
（遮光性農業用フィルムの調製）
ＬＬＤＰＥ（直鎖状低密度ポリエチレン、ＭＦＲ：２．１ｇ／１０分、密度：０．９２ｇ／ｃｍ３）、ＬＤＰＥ（低密度ポリエチレン、ＭＦＲ：２．１ｇ／１０分、密度：０．９２ｇ／ｃｍ３）、ＥＶＡI（エチレン−酢酸ビニル共重合体、酢酸ビニル含有量：１０重量％、ＭＦＲ：１．０ｇ／１０分、密度：０．９３ｇ／ｃｍ３）、ＥＶＡII（エチレン−酢酸ビニル共重合体、酢酸ビニル含有量：５重量％、ＭＦＲ：１．０ｇ／１０分、密度：０．９３ｇ／ｃｍ３）、白色顔料マスターバッチ（ＰＥＸ６８００、ＬＤＰＥ４０％＋酸化チタン６０％、東京インク社製）、黒色顔料マスターバッチ（ＰＥＸ９９８０２０、ＬＤＰＥ６０％＋カーボンブラック４０％、東京インキ社製）、防曇剤（Ｓ７１−Ｄ、ジグリセリンステアレート系、理研ビタミン社製）を用い、表１、２に示した比率になるように配合し層（Ａ）、層（Ｂ）、層（Ｃ）用の樹脂組成物を調製した。
【００４７】
得られた各組成物を各々別の押出機に投入し、層（Ａ）／層（Ｂ）／層（Ｃ）順に積層されるように、且つ、層（Ａ）：層（Ｂ）：層（Ｃ）の厚さ比が、１：７：２になるように多層インフレーション法で３層構造の厚さ１５０μｍの遮光性農業用フィルムを得た。
【００４８】
（防曇処理）
水１００重量部に対し、コロイダルシリカ（「ＳＴ−ＰＳＭ」、日産化学工業社製）５重量部、コロイダルアルミナ（「アルミナゾル１００」、日産化学工業社製）１重量部およびポリエチレンオキサイド（住友精化社製）２重量部を混合して防曇流滴剤を作成した。
尚、コロイダルシリカおよびコロイダルアルミナは水に分散された分散液として添加したが、上記の添加量は固形分の量であり、分散液中の水分は水１００重量部中に含まれる。
得られた防曇流滴剤を、遮光性農業用フィルムの層（Ｃ）側の表面に、乾燥後の塗布量が１０ｇ／ｃｍ２になるようにグラビアコーターで塗布し、熱風で乾燥させて防曇流滴層が形成された遮光性農業用フィルムを得た。
【００４９】
（評価）
得られた遮光性農業用フィルムについて、以下の通りの評価試験を実施した。結果を表１、表２に示す。
【００５０】
（ａ）遮光性
上記で得られた遮光性農業フィルムで、照度計（ＬＸ−１３３２（（株）カスタム社製））の受光部を覆って光を遮断した際の照度を測定し、下記の基準で判定を行った。結果を表１、２に示した。ただし、遮光率の測定は、外部照度が１０万ＬＵＸ以上を示す日に行った。
○：２．０ＬＵＸ未満
△：２．０ＬＵＸ以上、５．０ＬＵＸ未満
×：５．０ＬＵＸ以上
【００５１】
（ｂ）遮熱性
上記で得られた遮光性農業用フィルムを縦１ｍ×横１ｍ×高さ１ｍでフレームの幅が２ｃｍのアルミ製の小型ハウスの全面に展張りした（ハウスＩ）。一方、遮光性農業用フィルムから白色顔料および黒色顔料を抜いた３層透明フィルムを別途作製し、この３層透明フィルムを上記と同様の小型ハウスの全面に展張りした（ハウスＩＩ）。次いで、上記ハウスＩおよびハウスＩＩを日当たりと風通しの良い屋外に放置し、晴天の日を選んで、放置６０分後のハウスＩおよびハウスＩＩの内部の温度を測定した。この測定を１０日間行い、１０日間のうち、ハウスＩおよびハウスＩＩの内部の温度差が５℃以上であった日数を求め、下記判定基準により遮熱性を評価した。なお、ハウスＩの内部の温度は常にハウスＩＩの内部の温度よりも低かった。
○：ハウスＩおよびハウスＩＩの内部の温度差が５℃以上の日数が７日以上であった。
△：ハウスＩおよびハウスＩＩの内部の温度差が５℃以上の日数が３日以上かつ７日間未満であった。
×：ハウスＩおよびハウスＩＩの内部の温度差が５℃以上の日数が３日未満であった。
【００５２】
（ｃ）層（Ｃ）の白色性
得られた遮光性農業用フィルムの層（Ｃ）の白色の程度を、目視にて下記の基準で評価した。
○：  きれいな白色である
△：  やや灰色っぽく見えるものの、概ね白色である
×：  灰色っぽくなり、白色性が失われている
【００５３】
（ｄ）防曇流滴性の持続性
縦０．５ｍ×横０．７ｍ×深さ０．３ｍの水槽に、水温２３℃の水を６Ｌ入れ、上記遮光性農業用フィルムを、その防曇層が水槽内側になるように水槽上部全面に展張りした。その後、外気温を１５℃、水槽内の水の水温を２３℃に保持して６０分間放置した。６０分放置後、農業用フィルムを剥がして防曇流滴層を自然乾燥させ、乾燥した後に、再度上記と同様に水槽に展張りして６０分間放置した。この操作を５０回繰り返し、５０回目に展張りした後、展張りした遮光性農業用フィルム表面を目視により観察し、防曇流滴性の持続性を下記の基準で評価した。
○：フィルム表面に付着した水分は直ちに水膜になり、水滴は形成されなかった。
×：フィルム表面に付着した水分で水滴が形成され、６０分間水滴の状態のままであった。
【００５４】
【表１】
2006142680.tif 000002
【００５５】
【表２】
2006142680.tif 000003